(57)【要約】【課題】本発明の目的は、高強度、高導電性を有すると共に、屈曲性能に優れる銅合金条を提供することである。【解決手段】本発明の銅合金条は、Ｃｒを０．２質量％以上０．３質量％以下、Ｍｇを０．０５質量％以上０．１５質量％以下含み、残部が銅及び不可避不純物からなる合金組成を有し、引張強度が６２０ＭＰａ以上、且つ導電率が７０％ＩＡＣＳ以上であり、銅合金条の少なくとも一方の表面の、長手方向に沿って１ｍｍ且つ厚さ方向に沿って５μｍの領域内において、平均直径が０．１μｍ以上１μｍ以下のＭｇ系酸化物の数が１０個以下である。【選択図】図１
2019173043.tif 000002
【特許請求の範囲】
【請求項１】
Ｃｒを０．２質量％以上０．３質量％以下、Ｍｇを０．０５質量％以上０．１５質量％以下含み、残部が銅及び不可避不純物からなる合金組成を有する銅合金条であって、
引張強度が６２０ＭＰａ以上、且つ導電率が７０％ＩＡＣＳ以上であり、
前記銅合金条の少なくとも一方の表面の、長手方向に沿って１ｍｍ且つ厚さ方向に沿って５μｍの領域内において、平均直径が０．１μｍ以上１μｍ以下のＭｇ系酸化物の数が１０個以下であることを特徴とする、銅合金条。
【請求項２】
前記銅合金条の厚さが、０．０２ｍｍ以上０．０５ｍｍ以下である、請求項１に記載の銅合金条。
【請求項３】
ＩＰＣ屈曲試験において、ストローク長さが３０ｍｍ、屈曲速度が１５００回／分、曲率半径が７．５ｍｍの条件下で、耐屈曲回数が１０００万回以上である、請求項１又は２に記載の銅合金条。
【請求項４】
請求項１乃至３のいずれか１項に記載の銅合金条の製造方法であって、
前記合金組成を有する銅合金素材を、９９．９９％〜９９．９９９９％の純度を有する不活性ガス雰囲気下で鋳造する鋳造工程と、
鋳造によって得られた鋳塊に対して、表面の面削量が１０ｍｍ以上２０ｍｍ以下になるように面削を行う第１面削工程と、
前記第１面削工程後の鋳塊に対して均質化熱処理を行う均質化熱処理工程と、
前記均質化熱処理工程後に、熱間圧延を行う熱間圧延工程と、
前記熱間圧延工程後の被圧延材に対して、表面の面削量が１ｍｍ以上３ｍｍ以下になるように面削を行う第２面削工程と、
前記第２面削工程後に、所定の加工率で冷間圧延を行う中間冷間圧延工程と、
前記中間冷間圧延後に、最終熱処理を行う時効熱処理工程と、
前記時効熱処理工程後に、所定の加工率で最終冷間圧延を行う最終冷間圧延工程と、
を含む、銅合金条の製造方法。
【請求項５】
請求項１乃至３のいずれか１項に記載の銅合金条を用いたフラットケーブル。
【発明の詳細な説明】
【技術分野】
【０００１】
本発明は、銅合金条、特に、屈曲性能に優れる銅合金条及びその製造方法に関する。特に、自動車用部品、電子機器等において、屈曲変形が繰り返される部位に配索されるフラットケーブルに用いるのに好適な銅合金条に関する。
【背景技術】
【０００２】
従来、フラットケーブルは、厚みが薄く可撓性に優れる特長を有することから、実装形態における自由度が高く、特に、自動車用部品、電子機器等への用途に多く用いられている。フラットケーブルが、自動車の回転コネクタ、プリンタのヘッド部等の可動部に用いられる場合、フラットケーブルには仕様に見合う強度、導電性、屈曲性能が要求される。
【０００３】
このようなフラットケーブルを構成する導体として、導電性に優れ廉価である純銅が一般的に用いられている。しかしながら、フラットケーブルの屈曲時に導体断線が起きると、導体は通電の役割を果たすことができなくなる。そのため、フラットケーブルに使用される導体は高い屈曲性を有していることが望ましい。
【０００４】
特許文献１には、圧延銅箔の組織を改善することにより屈曲性能を高めることが開示されている。特許文献２には、所定量の特定の金属元素を含む銅合金を適応して屈曲性能が改善された導体を用いたフラットケーブルが開示されている。特許文献３には、所定の金属組織を有するＣｕ−Ｃｒ−Ｓｉ系合金が、高強度及び高導電性を示し、さらにはこの合金の電子部品等への用途が開示されている。特許文献４には、所定の金属組織を有するＣｕ−Ｃｒ系合金の板材が、優れた強度、導電性、耐疲労特性等を示し、さらには板材の車載部品等への用途が開示されている。
【先行技術文献】
【特許文献】
【０００５】
【特許文献１】特開平１１−２８６７６０号公報
【特許文献２】特開２００２−２５２５３号公報
【特許文献３】特開２００７−２７０３０５号公報
【特許文献４】特開２０１５−５２１４３号公報
【０００６】
近年、電子機器の小型化、多回路化、さらには適応環境の広範化に伴い、フラットケーブルに対し、より高い屈曲性（耐疲労性）、多回路化、高耐熱性が要求されるケースが増加している。従来使用されてきた純銅導体を用いたフラットケーブルでは、小型化に伴い屈曲半径を小さくすると、耐疲労性が十分ではなく、屈曲寿命が短くなる。また、多回路化のため導体が狭幅化される場合にも、導体に亀裂起点が起きてから破断に至るまでの期間が短くなり、同様にフラットケーブルの寿命が短くなる。
【０００７】
また、従来は要求されていなかった１００℃以上の高温環境下において、純銅の導体では、結晶粒成長が生じることにより初期の金属組織を維持できず、結果として、高温環境下で十分な屈曲性を維持することができない。また、近年、さらに高い屈曲性を有する導体の開発が望まれている。特許文献１に開示されているような銅箔、又は特許文献２に開示されているような銅合金の導体では、近年の高い屈曲性を十分に満たすには至っていない。また、特許文献３、４には、フラットケーブル用の導体としての適用については検討されていない。
【発明の概要】
【発明が解決しようとする課題】
【０００８】
本発明の目的は、高強度、高導電性を有すると共に、屈曲性能に優れる銅合金条を提供することである。また、本発明のさらなる目的は、このような銅合金条の製造方法及びこれを用いたフラットケーブルを提供することである。
【課題を解決するための手段】
【０００９】
本発明の態様は、Ｃｒを０．２質量％以上０．３質量％以下、Ｍｇを０．０５質量％以上０．１５質量％以下含み、残部が銅及び不可避不純物からなる合金組成を有する銅合金条であって、
引張強度が６２０ＭＰａ以上、且つ導電率が７０％ＩＡＣＳ以上であり、
前記銅合金条の少なくとも一方の表面の、長手方向に沿って１ｍｍ且つ厚さ方向に沿って５μｍの領域内において、平均直径が０．１μｍ以上１μｍ以下のＭｇ系酸化物の数が１０個以下である、銅合金条である。
【００１０】
本発明の態様は、前記銅合金条の厚さが、０．０２ｍｍ以上０．０５ｍｍ以下である、銅合金条である。
【００１１】
本発明の態様は、ＩＰＣ屈曲試験において、ストローク長さが３０ｍｍ、屈曲速度が１５００回／分、曲率半径が７．５ｍｍの条件下で、耐屈曲回数が１０００万回以上である、銅合金条である。
【００１２】
本発明の態様は、上記のような合金組成を有する銅合金素材を、９９．９９％〜９９．９９９９％の純度を有する不活性ガス雰囲気下で鋳造する鋳造工程と、
鋳造によって得られた鋳塊に対して、表面の面削量が１０ｍｍ以上２０ｍｍ以下になるように面削を行う第１面削工程と、
前記第１面削工程後の鋳塊に対して均質化熱処理を行う均質化熱処理工程と、
前記均質化熱処理工程後に、熱間圧延を行う熱間圧延工程と、
前記熱間圧延工程後の被圧延材に対して、表面の面削量が１ｍｍ以上３ｍｍ以下になるように面削を行う第２面削工程と、
前記第２面削工程後に、所定の加工率で冷間圧延を行う中間冷間圧延工程と、
前記中間冷間圧延後に、最終熱処理を行う時効熱処理工程と、
前記時効熱処理工程後に、所定の加工率で最終冷間圧延を行う最終冷間圧延工程と、
を含む、銅合金条の製造方法である。
【００１３】
本発明の態様は、上述した銅合金条を用いたフラットケーブルである。
【発明の効果】
【００１４】
本発明の態様によれば、銅合金条が、Ｃｒを０．２質量％以上０．３質量％以下、Ｍｇを０．０５質量％以上０．１５質量％以下含み、残部が銅及び不可避不純物からなる合金組成を有し、銅合金条の少なくとも一方の表面の、長手方向に沿って１ｍｍ且つ厚さ方向に沿って５μｍの領域内において、平均直径が０．１μｍ以上１μｍ以下のＭｇ系酸化物の数が１０個以下であることにより、引張強度が６２０ＭＰａ以上、且つ導電率が７０％ＩＡＣＳ以上の高強度、高導電性を示すと共に、優れた屈曲性能を示す銅合金条、さらにはこのような銅合金条を用いたフラットケーブルを提供することができる。
【００１５】
本発明の態様によれば、銅合金条の製造方法が、上記のような合金組成を有する銅合金素材を、９９．９９％〜９９．９９９９％の純度を有する不活性ガス雰囲気下で鋳造する鋳造工程と、鋳造によって得られた鋳塊に対して、表面の面削量が１０ｍｍ以上２０ｍｍ以下になるように面削を行う第１面削工程と、第１面削工程後の鋳塊に対して均質化熱処理を行う均質化熱処理工程と、均質化熱処理工程後に、熱間圧延を行う熱間圧延工程と、熱間圧延工程後の被圧延材に対して、表面の面削量が１ｍｍ以上３ｍｍ以下になるように面削を行う第２面削工程と、第２面削工程後に、所定の加工率で冷間圧延を行う中間冷間圧延工程と、中間冷間圧延後に、最終熱処理を行う時効熱処理工程と、時効熱処理後に、所定の加工率で最終冷間圧延を行う最終冷間圧延工程と、を含むことにより、引張強度が６２０ＭＰａ以上、且つ導電率が７０％ＩＡＣＳ以上の高強度、高導電性を有すると共に、優れた屈曲性能を示す銅合金条を得ることができる。
【図面の簡単な説明】
【００１６】
【図１】図１は、銅合金条の表面付近のＭｇ系酸化物の個数を測定するため、銅合金条の断面を観察したＳＥＭ画像の一例である。
【発明を実施するための形態】
【００１７】
以下に、本発明の実施形態である銅合金条及びその製造方法、さらにはこのような銅合金条を用いたフラットケーブルについて説明する。なお、以下に示す実施形態は、本発明を具体的に説明するために用いた代表的な実施形態を例示したにすぎず、本発明の範囲において、種々の実施形態をとり得る。
【００１８】
本発明に係る銅合金条は、Ｃｒを０．２質量％以上０．３質量％以下、Ｍｇを０．０５質量％以上０．１５質量％以下含み、残部が銅及び不可避不純物からなる合金組成を有する。また、この銅合金条の金属組織として、銅合金条の少なくとも一方の表面の、長手方向に沿って１ｍｍ且つ厚さ方向に沿って５μｍの領域内において、平均直径が０．１μｍ以上１μｍ以下のＭｇ系酸化物の数が１０個以下である。このような合金組成及び金属組織を有する銅合金条は、引張強度が６２０ＭＰａ以上、且つ導電率が７０％ＩＡＣＳ以上の高強度、高導電性を示すと共に、屈曲性能にも優れている。
【００１９】
銅合金条の厚さは、使用状況に応じて適宜選択することが望ましい。しかしながら、銅合金条の厚さを薄くし過ぎると、その分、断面積が減り、導体としての使用を考慮する場合、電気抵抗スペックを超えてしまう可能性がある。また、導体幅を広げる、導体全長を短くする等の対策は、設計上限度があり、製品スペックを下げてしまう恐れがある。一方、銅合金条の厚さを厚くし過ぎると、導体表面上の歪が大きくなり、屈曲性能が大きく低下する傾向がある。そのため、銅合金条の厚さは、一定の範囲の厚みであることが望ましい。本発明において、銅合金条の厚さは、０．０２ｍｍ以上０．０５ｍｍ以下であることが好ましく、０．０３ｍｍ以上０．０４ｍｍ以下であることがより好ましい。なお、特に言及されない限り、便宜上、銅合金条の厚さを、単に「板厚」とも呼ぶ。
【００２０】
［合金組成］
＜クロム＞
クロム（Ｃｒ）は、銅合金条の製造プロセス中の時効熱処理において、微細析出することで材料の強度、屈曲性能の強化に寄与する重要な元素である。銅合金条の強度及び屈曲性能を向上させる効果を得るため、本発明では、Ｃｒを０．２質量％以上０．３質量％以下含有させることが必要である。Ｃｒの含有量が０．２質量％未満では、その効果が十分に得られない。また、Ｃｒの含有量が０．３質量％よりも多いと、粗大な晶出物又は析出物を形成するようになる。これにより、強度の向上に寄与しないだけでなく、粗大な晶出物又は析出物自体が薄厚の銅合金条の製造時の不良原因となり、屈曲性能を劣化させる原因となる。
【００２１】
＜マグネシウム＞
マグネシウム（Ｍｇ）は、固溶することで耐熱性を高め、さらには、Ｃｒの微細析出による強化作用を高めると同時に、その作用をより安定的にする重要な元素である。銅合金条の耐熱性を高めると共に、高強度及び高導電性を付与させる効果を得るため、本発明では、Ｍｇを０．０５質量％以上０．１５質量％以下含有させることが必要である。Ｍｇの含有量が０．０５質量％未満では、高強度付与の効果が十分に得られない。また、Ｍｇの含有量が０．１５質量％よりも多いと、固溶量が増大し、導電率が低下するために、７０％ＩＡＣＳ以上の導電率を得ることができなくなる。
【００２２】
＜銅及び不可避不純物＞
上述した成分以外の残部は、銅（Ｃｕ）及び不可避不純物である。ここでいう不可避不純物は、製造工程上、不可避的に含まれうる含有レベルの不純物を意味する。
【００２３】
［金属組織］
＜Ｍｇ系酸化物＞
本発明に使用される銅合金、すなわち、Ｃｕ−Ｃｒ−Ｍｇ系合金の製造プロセス中では、通常、ＭｇおよびＣｒを含んだ酸化物が発生する。その中でＭｇを含んだＭｇ系酸化物は、円周上の平均直径が０．１μｍ以上１μｍ以下の粒状であり、圧延加工で板厚を薄くすることで、表面近傍に集まりやすい傾向がある。Ｍｇ系酸化物が銅合金条の表面付近に多く存在すると、銅合金条の屈曲の繰り返し、製造過程における表面割れ等の原因となり、特に、板厚が０．０２ｍｍ以上０．０５ｍｍ以下のように薄い場合には、その傾向が大きくなる。
【００２４】
本発明では、銅合金条の少なくとも一方の表面の、長手方向（圧延方向）に沿って１ｍｍ且つ厚さ方向（表面からの厚さ方向）に沿って５μｍの領域内において、平均直径が０．１μｍ以上１μｍ以下のＭｇ系酸化物の数が１０個以下である。すなわち、長手方向に沿って１ｍｍ且つ厚さ方向に沿って５μｍの垂直断面の領域を任意に設定し、その領域内に存在するＭｇ系酸化物の数を制御する。このように、銅合金条の表面付近のＭｇ系酸化物の数を抑制することにより、銅合金条の表面割れの発生を防止し、さらには、屈曲性能を高めることができる。また、上記領域内に存在するＭｇ系酸化物の数は、３個以下であることが好ましく、これにより、屈曲性能をより高めることができる。
【００２５】
また、銅合金条の中心部にＭｇ系酸化物の数が多いと、圧延加工時にＭｇ系酸化物が表面付近へより多く集まる傾向にある。そのため、銅合金条の中心部に存在する、平均直径が０．１μｍ以上１μｍ以下のＭｇ系酸化物の数は、５個以下に抑えることが好ましい。ここで、銅合金条の中心部とは、板厚の中心から厚さ方向（中心から下面方向）及び表面に向かう方向（中心から上面方向）にそれぞれ２．５μｍ、すなわち幅５．０μｍ、且つ板厚の中心から長手方向（圧延方向）に沿って１ｍｍの領域内を意味する。また、銅合金条の中心部に存在するＭｇ系酸化物の数と、表面付近に存在するＭｇ系酸化物の数とを相対的に比較するため、銅合金条の中心部における長手方向の範囲は、銅合金条の表面付近における長手方向の範囲と対応していることが望ましい。
【００２６】
［特性］
＜引張強度＞
引張強度が高いほど、疲労破壊に至る亀裂発生の抑止効果を高めることができる。一方、引張強度には、導体と導体を被覆する樹脂とをラミネートする際、その製造性の観点から下限が存在する。ラミネート時には、導体、樹脂共に張力をかける必要があり、素材の塑性変形、不均一変形が起きる応力が低い場合には、張力を付与時に塑性変形が起きてしまうことがある。従来の基準において、導体の引張強度は、３００ＭＰａ程度で十分であったものの、多回路化に伴い導体幅が減少、すなわち、導体の断面積が減少するため、かかる張力に対して耐久可能な高い引張強度の要求が高まっている。その目安として、本発明に係る銅合金条は、引張強度が６２０ＭＰａ以上であり、６５０ＭＰａ以上であることが好ましい。引張強度が６２０ＭＰａ以上であることにより、高い引張強度の要求を満たすことができると共に、耐疲労特性が向上し、高い屈曲性能を十分に発揮することができる。一方、引張強度の上限は、特に限定されるものではないが、本発明の銅合金条が有する合金組成の範囲内においては、最大限の強化機構が発揮されても７５０ＭＰａ以下である。そのため、引張強度は、６２０ＭＰａ以上７２０ＭＰａ以下であることが好ましい。
【００２７】
＜導電率＞
本発明に係る銅合金条は、導体の抵抗規格条件をクリアする一つの目安として、導電率が７０％ＩＡＣＳ以上であり、７５％ＩＡＣＳ以上であることが好ましい。導電率が７０％ＩＡＣＳ未満であると、銅合金条をフラットケーブルの導体として使用する際、導体の断面積を増やす、又はフラットケーブルの長さを短くする、適用温度の領域を低温側に限定する等、設計上の制限により、本発明により得られる作用を著しく損なう可能性がある。一方、導電率の上限は、特に限定されるものではないが、本発明の銅合金条が有する合金組織の範囲内において、Ｃｒの一部、さらにＭｇの固溶による導電率の低下は避けられないため、９０％ＩＡＣＳ以下程度が上限の目安である。
【００２８】
＜屈曲性能＞
本発明に係る銅合金条は、ＩＰＣ屈曲試験において、ストローク長さが３０ｍｍ、屈曲速度が１５００回／分、曲率半径が７．５ｍｍの条件下で、耐屈曲回数が１０００万回以上であることが好ましい。このようなＩＰＣ屈曲試験は、２０℃〜１５０℃の範囲内の温度下で行われ、特に言及しない限り、常温下での実施を意味する。また、銅合金条をフラットケーブルの導体として使用することに基づき、導体幅は０．３ｍｍ〜０．８ｍｍであることが好ましい。耐屈曲回数は、導体が断線（破断）するまでの回数、すなわち屈曲寿命を意味する。本発明では、曲率半径が７．５ｍｍの条件下で、耐屈曲回数が１０００万回以上であり、この屈曲寿命は、例えば、最も厳しい屈曲性能が求められる自動車用回転コネクタにおいてもメーカーの屈曲寿命規格を満たす。また、曲率半径が小さいほど、屈曲条件が厳しいため、より曲率半径が小さい条件下において、屈曲回数が１０００万回以上であることは、より優れた屈曲性能であることを意味する。本発明では、好ましくは曲率半径が５．５ｍｍ〜７．５ｍｍの条件下、より好ましくは曲率半径が４．７ｍｍ〜７．５ｍｍの条件下、さらに好ましくは曲率半径が４．５ｍｍ〜７．５ｍｍの条件下でも、耐屈曲回数が１０００万回以上であり、非常に優れた屈曲性能を示す銅合金条を得ることができる。
【００２９】
次に、本発明に係る銅合金条の製造方法の一例を説明する。
【００３０】
［銅合金条の製造方法］
本発明に係る銅合金条は、鋳造工程［工程１］、第１面削工程［工程２］、均質化熱処理工程［工程３］、熱間圧延工程［工程４］、第２面削工程［工程５］、中間冷間圧延工程［工程６］、時効熱処理工程［工程７］、最終冷間圧延工程［工程８］と、を含み、これらの工程が順次行われる。本発明では、特に、鋳造工程［工程１］、第１面削工程［工程２］、及び第２面削工程［工程５］の条件を適切に制御することにより、銅合金条の表面付近のＭｇ系酸化物の数、さらには銅合金条の中心部のＭｇ系酸化物を抑制することができ、その結果、優れた屈曲性能を示す銅合金条を得ることができる。
【００３１】
まず、鋳造工程［工程１］では、上述した合金組成を有する銅合金素材を、酸素を含む大気圧下、純度が低い不活性雰囲気下ではなく、所定の純度を有する不活性ガス雰囲気下で鋳造する。具体的には、Ｃｒを０．２質量％以上０．３質量％以下、Ｍｇを０．０５質量％以上０．１５質量％以下含み、残部が銅及び不可避不純物からなる合金組成を有する銅合金素材を、９９．９９％〜９９．９９９９％の純度を有する不活性ガス雰囲気下で鋳造する。不活性ガスの純度が９９．９９％（Ｎ４）未満であると、炉中に存在する酸素がＭｇと反応してＭｇ系酸化物を形成し、面削工程後に、銅合金条の表面付近において、Ｍｇ系酸化物の数が上記範囲内に収まらなくなり、その結果、屈曲性能が不十分となる。一方で、９９．９９９９％（Ｎ６）よりも大きい不活性ガスの純度は、上述の金属組織の形成のために必須ではなく、かつ製造上高コスト、非効率的であるため、あえて適応する必要はない。また、鋳造工程において、不活性ガスは、特に限定されるものではないが、窒素、アルゴンなどの比較的低コストのガスを用いることが好ましく、窒素（Ｎ２）であることがより好ましい。
【００３２】
第１面削工程［工程２］では、［工程１］の鋳造によって得られた鋳塊に対して、表面の面削量が１０ｍｍ以上２０ｍｍ以下になるように面削を行う。表面の面削量が１０ｍｍ未満であると、銅合金条の表面付近において、Ｍｇ系酸化物の数が上記範囲内に収まらなくなり、その結果、屈曲性能が不十分となる。一方で、２０ｍｍよりも大きい表面の面削量は、上述の金属組織の形成のために必須ではなく、かつ生産性に劣るため、あえて適応する必要はない。
【００３３】
均質化熱処理工程［工程３］では、第１面削工程後の鋳塊に対して、均質化熱処理を行う。均質化熱処理は、例えば、９５０〜１０５０℃の加熱温度、１〜１０時間の加熱時間で行うことができる。
【００３４】
熱間圧延工程［工程４］では、均質化熱処理工程［工程３］後、得られた鋳塊が均質化熱処理工程での温度を維持した状態で、熱間圧延を行う。熱間圧延は生産性の観点から、例えば、総加工率が７５〜９５％であることが好ましく、また、Ｃｒの析出を抑制するため８００℃以上で終了することが好ましい。
【００３５】
第２面削工程［工程５］では、主に被圧延材の表面近辺に形成された酸化物等を除去するために、熱間圧延工程［工程４］後の被圧延材に対して、表面の面削量が１ｍｍ以上３ｍｍ以下になるように面削を行う。表面の面削量が１ｍｍ未満であると、銅合金条の表面付近において、Ｍｇ系酸化物の数が上記範囲内に収まらなくなり、その結果、屈曲性能が不十分となる。一方で、３ｍｍよりも大きい表面の面削量は、上述の金属組織の形成のために必須ではなく、かつ生産性に劣るため、あえて適応する必要はない。
【００３６】
中間冷間圧延工程［工程６］では、第２面削工程［工程５］後、得られた被圧延材に対し、所定の加工率で、好ましくは、総加工率が９０％以上となるように冷間圧延を行う。
【００３７】
時効熱処理工程［工程７］では、中間冷間圧延工程［工程６］後、得られた被圧延材に対し、最終熱処理を行う。時効熱処理は、例えば、４００〜５００℃の加熱温度、１〜６時間の加熱時間で行うことができる。
【００３８】
最終冷間圧延工程［工程８］では、時効熱処理工程［工程７］後に、圧延後の板圧が所望の板厚になるように、所定の加工率で、好ましくは、総加工率が６５％以上となるように最終冷間圧延を行う。
【００３９】
また、銅合金条の製造プロセス中又は製造プロセス後に、形状矯正処理、酸洗処理等が任意に行われていてもよい。尚、上記各圧延工程における加工率Ｒ（％）は下記式で定義される。こうして、本発明に係る銅合金条が製造される。
【００４０】
Ｒ＝（ｔ０−ｔ）／ｔ０×１００
式中、ｔ０は圧延前の板厚であり、ｔは圧延後の板厚である。
【００４１】
＜フラットケーブル＞
本発明に係る銅合金条は、優れた屈曲性能を示すため、高い屈曲性が要求されるフラットケーブル、特にフラットケーブルの導体に用いることが可能である。また、このフラットケーブルを用いる様々な電気電子機器への適応も可能である。本発明に係る銅合金条をフラットケーブルの導体に用いることにより、電気電子機器は小型化、多回路化が実現でき、かつ高温耐久性も大幅に向上することができる。
【実施例】
【００４２】
以下、本発明を実施例に基づきさらに詳細に説明するが、本発明はこれらに限定されるものではない。
【００４３】
（実施例１〜１２及び比較例１〜１３）
以下の表２、３に示す合金組成を有する銅合金素材から、以下の表１に示す製造方法により、表２、３に示す合金組成及び金属組織を有する銅合金条を製造した。尚、表２中、ＴＰＣはタフピッチ銅（Tough-Pitch Copper）を意味し、９９.９％程度の純度を有する銅である。
【００４４】
＜銅合金条の製造＞
表１に示される実施条件で、鋳造工程［工程１］、第１面削工程［工程２］、均質化熱処理工程［工程３］、熱間圧延工程［工程４］、第２面削工程［工程５］、中間冷間圧延工程［工程６］、時効熱処理工程［工程７］及び最終冷間圧延工程［工程８］を順次行い、銅合金条を製造した。
【００４５】
【表１】
2019173043.tif 000003
【００４６】
＜フラットケーブルの作製＞
最終冷間圧延工程［工程８］後に、得られた各実施例、比較例における銅合金条を、いずれも０．３ｍｍの幅にスリットし、フラットケーブル用の導体を作製した。次いで、作製した導体の４本を用いて、導体間の間隔が０．５ｍｍのフラットケーブルを作製した。フラットケーブルは、導体を被覆する樹脂として、接着層としてアクリル系樹脂が塗布されたＰＥＴ樹脂と導体とをラミネートすることにより作製した。ラミネートは、０．５ＭＰａのプレス圧力、１７０℃の加熱を３分間のプレス条件下で行った。
【００４７】
表２に示す実施例１〜９及び比較例１〜１３において、以下の観察及び測定は、最終冷間圧延工程［工程８］後の板厚が０．０３５ｍｍの銅合金条をサンプル試験片として用いて実施した。一方で、表３に示す実施例１０〜１２において、以下の観察及び測定は、板厚を０．０２ｍｍ、０．０４ｍｍ、０．０５ｍｍの銅合金条をそれぞれサンプル試験片として用いて実施した。
【００４８】
＜Ｍｇ系酸化物の測定＞
サンプル試験片の表面付近のＭｇ系酸化物の個数の測定は、表面の長手方向に沿って１ｍｍ、且つ表面から厚さ方向に沿って５μｍの四角（１ｍｍ×５μｍ）の領域内で観察することにより行った。Ｍｇ系酸化物の有無は、エネルギー分散型Ｘ線分析（ＥＤＸ：Energy dispersive X-ray spectrometry）による成分分析でＭｇが含まれていることで特定した。具体的には、図１に示すように、走査型電子顕微鏡（ＳＥＭ：Scanning Electron Microscope）にて、２００〜２０００の倍率により観察し、平均直径が０．１μｍ以上１μｍ以下のＭｇ系酸化物の個数を測定した。このようなＭｇ系酸化物は、図１中、符号１で示されるような状態で観察される。測定箇所は、上記の領域を任意に５ヶ所選定し、その平均個数を算出して、これを表面付近のＭｇ系酸化物の個数とした。
【００４９】
また、サンプル試験片の中心部のＭｇ系酸化物の個数の測定は、サンプル試験片の板厚の中心から厚さ方向（中心から下面方向）及び表面に向かう方向（中心から上面方向）にそれぞれ２．５μｍ、且つ板厚の中心から長手方向（圧延方向）に沿って１ｍｍの四角（２．５μｍ×１ｍｍ）の領域内で観察することにより行った。測定は、表面付近のＭｇ系酸化物の個数の測定と同様に行った。
【００５０】
＜引張強度＞
サンプル試験片を短冊形状(１５ｍｍ長×１２．７ｍｍ幅)とし、形状以外についてはＪＩＳ  Ｚ２２４１に準拠し、試験数２（Ｎ＝２）にて引張強度を測定し、その平均値を示した。
【００５１】
＜導電率＞
サンプル試験片を１４５ｍｍ長×１０ｍｍ幅の形状にし、４端子法(端子間距離１００ｍ)にて、試験数２（Ｎ＝２）にて導電率を測定し、平均値を示した。
【００５２】
＜屈曲性能＞
ＩＰＣ屈曲試験機(型番：ＦＴ-２１３０、上島製作所社製)を用い、室温にて、ストローク長さが３０ｍｍ、屈曲速度が１５００回／分、曲率半径が４．５〜７．５ｍｍの条件下で、フラットケーブルを構成する４本の導体のうち、屈曲寿命が最も短い両端の導体のいずれかが破断するまでの耐屈曲回数を測定した。屈曲試験は試験数５(フラットケーブル５枚分)で行った。４本の導体の全てにおいて、耐屈曲回数が１０００万回以上であった場合、屈曲性能が合格レベルである（「○」）と評価し、１本の導体でも、耐屈曲回数が１０００万回未満であった場合を、屈曲性能は不十分である（「×」）と評価した。
【００５３】
結果を、表２及び表３に示す。
【００５４】
【表２】
2019173043.tif 000004
【００５５】
【表３】
2019173043.tif 000005
【００５６】
表２より、実施例１〜９で得られた銅合金条では、いずれも、表面付近のＭｇ系酸化物が１０個以下であり、引張強度が６２０ＭＰａ以上、且つ導電率が７０％ＩＡＣＳ以上を有し、さらには、ＩＰＣ屈曲試験において、曲率半径が７．５ｍｍの条件下で１０００万回以上の耐屈曲回数を達成していた。特に、表面付近のＭｇ系酸化物が３個以下である実施例１〜３、５、６、９では、ＩＰＣ屈曲試験において、曲率半径が４．５ｍｍの条件下でも１０００万回以上の耐屈曲回数を達成していた。
【００５７】
一方、比較例１〜３のように、従来の導体のようなタフピッチ銅を使用した場合、また比較例４〜８のように、合金組成中Ｃｒ又はＭｇの含有量が本発明に規定する範囲よりも少ない場合、ＩＰＣ屈曲試験において、曲率半径が７．５ｍｍの条件下で１０００万回以上の耐屈曲回数を達成していたものの、引張強度が６２０ＭＰａ未満であり、強度不足であった。
【００５８】
比較例９〜１２では、鋳造工程［工程１］、第１面削工程［工程２］、第２面削工程［工程５］のいずれかの条件が、本発明の規定の範囲外であったため、表面付近のＭｇ系酸化物が１０個よりも多く存在し、さらには、ＩＰＣ屈曲試験において、曲率半径が７．５ｍｍの条件下で１０００万回以上の耐屈曲回数を達成できなかった。
【００５９】
比較例１３では、合金組成中のＭｇの含有量が本発明に規定する範囲より多いため、導電率が７０％ＩＡＣＳ未満であり、導電性が不足していた。
【００６０】
また、表３より、実施例１０〜１２で得られた銅合金条では、いずれも、表面付近のＭｇ系酸化物が３個以下であり、引張強度が６２０ＭＰａ以上、且つ導電率が７０％ＩＡＣＳ以上を有し、さらには、ＩＰＣ屈曲試験において、曲率半径が７．５ｍｍの条件下で１０００万回以上の耐屈曲回数を達成していた。特に、板厚が０．０２ｍｍである実施例１０では、ＩＰＣ屈曲試験において、曲率半径が４．５ｍｍの条件下でも１０００万回以上の耐屈曲回数を達成していた。
【００６１】
上記のように、本発明に係る銅合金条は、高強度、高導電性を有すると共に、優れた屈曲性能を示す。そのため、本発明に係る銅合金条は、高い屈曲性が要求されるフラットケーブルの導体として有用であることがわかる。
【図１】
2019173043.tif 000006